(57)【要約】  艶調整層の積層時に生じる不具合を抑制しつつ、高度な耐傷性を有する化粧材を提供する。本実施形態に係る化粧材（１）は、第１の艶調整層（５）を構成する樹脂成分を、ポリオールとイソシアネートとを有するウレタン系熱硬化樹脂と、アクリル基またはメタクリル基を有する電離放射線硬化樹脂との混合物とし、電離放射線硬化樹脂１００質量部に対してウレタン系熱硬化樹脂を３質量部以上１００質量部以下の範囲内で含むようにした。
2018117260.tif 000002
【特許請求の範囲】
【請求項１】
基材上に設けられた第１の艶調整層と、前記第１の艶調整層上に部分的に設けられ、前記第１の艶調整層の艶と異なる艶を有する第２の艶調整層とを備え、
前記第１の艶調整層を構成する樹脂成分は、ポリオールとイソシアネートとを有するウレタン系熱硬化樹脂と、アクリル基またはメタクリル基を有する電離放射線硬化樹脂との混合物であり、該電離放射線硬化樹脂１００質量部に対して、該ウレタン系熱硬化樹脂を３質量部以上１００質量部以下の範囲内で含むことを特徴とする化粧材。
【請求項２】
前記第２の艶調整層を構成する樹脂成分は、ポリオールとイソシアネートとを有するウレタン系熱硬化樹脂と、アクリル基またはメタクリル基を有する電離放射線硬化樹脂との混合物であり、該電離放射線硬化樹脂１００質量部に対して、該ウレタン系熱硬化樹脂を０質量部を超えて２５質量部以下の範囲内で含むことを特徴とする請求項１に記載の化粧材。
【請求項３】
前記第２の艶調整層を構成する樹脂成分は、アクリル基またはメタクリル基を有する電離放射線硬化樹脂のみであることを特徴とする請求項１に記載の化粧材。
【請求項４】
前記アクリル基またはメタクリル基を有する電離放射線硬化樹脂は、数平均分子量が３００以上５０００以下の範囲内であることを特徴とする請求項１から３のいずれか１項に記載の化粧材。
【請求項５】
前記アクリル基またはメタクリル基を有する電離放射線硬化樹脂は、数平均分子量が３００以上１５００以下の範囲内であることを特徴とする請求項４に記載の化粧材。
【請求項６】
前記基材と前記第１の艶調整層との間に設けられた柄インキ層を更に備え、
前記第２の艶調整層は、前記柄インキ層と重なる部分に形成され、前記柄インキ層の柄模様と前記第２の艶調整層の艶とが同調していることを特徴とする請求項１から５のいずれか１項に記載の化粧材。
【請求項７】
前記基材と前記第１の艶調整層との間に設けられた柄インキ層を更に備え、
前記第１の艶調整層は、前記基材の前記第１の艶調整層側の面の全面を被覆しており、
前記第２の艶調整層は、前記柄インキ層の直上以外の部分に形成され、前記柄インキ層の柄模様と前記第１の艶調整層の艶とが同調していることを特徴とする請求項１から５のいずれか１項に記載の化粧材。
【請求項８】
前記基材と前記第１の艶調整層との間に設けられた柄インキ層を更に備え、
前記第２の艶調整層は、前記柄インキ層と少なくとも一部が重なるように形成され、前記柄インキ層の柄模様と前記第２の艶調整層の艶とが同調していることを特徴とする請求項１から５のいずれか１項に記載の化粧材。
【請求項９】
前記基材と前記第１の艶調整層との間に設けられた柄インキ層を更に備え、
前記第２の艶調整層は、前記柄インキ層の直上部分と、前記柄インキ層の直上以外の部分の一部とに一体的に形成され、前記柄インキ層の柄模様と前記第２の艶調整層の艶とが同調していることを特徴とする請求項１から５のいずれか１項に記載の化粧材。
【請求項１０】
前記基材と前記第１の艶調整層との間に設けられた柄インキ層を更に備え、
前記第１の艶調整層は、前記基材の前記第１の艶調整層側の面の全面を被覆しており、
前記第２の艶調整層は、前記柄インキ層の直上以外の部分と、前記柄インキ層の直上部分の一部とに一体的に形成され、前記柄インキ層の柄模様と前記第１の艶調整層の艶とが同調していることを特徴とする請求項１から５のいずれか１項に記載の化粧材。
【請求項１１】
前記第１の艶調整層および前記第２の艶調整層の少なくとも一方は、艶消し剤を含み、
前記艶消し剤は、無機材料を含むことを特徴とする請求項１から１０のいずれか１項に記載の化粧材。
【発明の詳細な説明】
【技術分野】
【０００１】
本発明は、建築物の内外装、建具、家具等の表面化粧等に使用するための化粧材に関する。
【背景技術】
【０００２】
従来、例えば、建築物の内外装、建具、家具等の表面化粧等に用いられる化粧材には、木目柄や石目柄等の所望の柄模様が施されるのが通例である。また、単に木目柄や石目柄等の柄模様を平面的に表現するだけでなく、天然の木材や石材が持つ表面の凹凸感を併せて立体的に表現した化粧材も、高級感が所望される用途を中心に広く用いられている。
化粧材の表面に平面的な柄模様と併せて立体的な凹凸感を表現する手法としては、従来、様々な方法が考案され、目的に応じて使い分けられている。なかでも、化粧材の表面に実際に凹凸を形成するのではなく、凹部または凸部として表現したい部分の表面の艶状態（具体的には光沢度）を異ならせることにより、人間の目の錯覚を利用して視覚的に凹凸の立体感を表現する手法がある。この手法によれば、実際には凹凸形状が存在しなくても、人間の目には、相対的に艶の高い部分は凸部、艶の低い部分は凹部として認識される。【０００３】
具体的には、例えば、凹み模様を含む適宜模様が印刷された基材の印刷面の全面に、艶の低い透明または半透明の合成塗料層を形成した後、形成した合成塗料層の表面の凹み模様に対応する部分を除く部分に艶の高い透明または半透明の合成塗料層を形成する。勿論、艶の高低の関係を逆転させれば、凹凸の関係を逆転させた化粧材を得ることができる。
このような手法によれば、特殊な薬剤等を必要とすることなく、艶の異なる２種類の塗料を用意するだけで、いかなる基材に対しても、容易に立体的な凹凸感を付与することができる。しかも、艶の異なる合成塗料層の形成は、柄模様（柄インキ層）の形成に引き続きグラビア印刷法等の慣用の印刷法で行うことができるので、特殊設備は一切不要で生産能率も高く、柄模様との同調も容易である。また、合成塗料層の厚みは表現しようとする凹凸の高低差と比較すれば遥かに薄く済むので、樹脂の使用量を削減できるほか、可撓性の面でも有利であり、折り曲げ加工適性に優れた化粧材を容易に実現できる。また、化粧材の表面に大きな凹凸が無いので、凹部に汚染物が留まることも無いという利点もある。【０００４】
かかる多くの利点に鑑み、この手法を採用した化粧材は、既に大量に使用されているが、高級感の点ではまだ実際に凹凸を形成する手法を凌ぐには至っていないのが実情である。その理由を考察するに、例えば、機械式エンボス法によれば、天然木の導管等の凹凸形状を、導管等の断面形状まで含めて忠実に再現することが可能である。これに対し、艶の異なる２種類の塗料を使用したこの手法では、表面の艶の段階は２種類であるから、表現できる凹凸の段階も２種類となる。したがって、天然木の導管等の様に、深さ（高さ）が連続的に変化した斜面部を有する凹凸形状を表現することが難しいという問題点がある。【０００５】
そこで、近年、深さが連続的に変化した斜面部を有する凹凸形状を表現する合成塗料層（以下、「艶調整層」とも呼ぶ）を設けることによって、天然木の導管等のように、斜面部を有する凹凸形状を表現可能な化粧材が提案されている（例えば、特許文献１参照）。
【先行技術文献】
【特許文献】
【０００６】
【特許文献１】特許第３６２９９６４号公報
【０００７】
ここで、艶調整層の艶の調整方法としては、バインダーとしての透明樹脂中に艶調整剤（艶消し剤）を添加する方法が一般的である。艶調整剤としては、無機材料または有機材料の微粒子が主に用いられており、特に、無機材料の微粒子（特にシリカ微粒子）が艶消し能が高く、広く用いられている。艶調整剤を添加することにより、艶調整剤が艶調整層の表面に凹凸を付与し、この凹凸が光を散乱することで艶消し効果が得られる。これら艶調整剤の種類や添加量を調整することで、求められる艶を自在に作り出すことができる。【０００８】
バインダーに用いられる透明樹脂としては、作業性、価格、樹脂自体の凝集力等の観点から、各種ポリオールとイソシアネートとを用いたウレタン系樹脂が良く用いられている。ウレタン系樹脂は、ポリオールとイソシアネートとの組み合わせによって様々に特性をコントロールできることが特徴であるが、ポリオールとイソシアネートの分子量はそれぞれ比較的大きく、１分子当たりの官能基数も小さいことから、総じて架橋密度を上げにくいという問題がある。架橋密度は、特に耐傷性に対して影響が大きいパラメータであるため、ウレタン系樹脂は高度な耐傷性の要求、例えば、家具の天板や棚板等の水平面に求められる耐傷性を満足することが原理的に困難である。【０００９】
さらに、前述の艶消し剤を用いた艶調整層の場合、表面の凸部が選択的に削られてしまったり、艶消し剤が脱落してしまうことにより、耐傷性がより悪い結果となってしまう。この耐傷性の悪化傾向は、艶消し剤添加量に凡そ比例するため、艶の低い高意匠な化粧材ほど、前述の水平面に求められる耐傷性を満足することが非常に困難であると言える。
一方、透明樹脂としてアクリル基やメタクリル基を有する電離放射線硬化樹脂は、比較的分子量が低いことと１分子あたりの官能基数が大きいことから架橋密度が高く、耐傷性を向上させやすい樹脂と言える。このような電離放射線硬化樹脂を透明樹脂として用いることにより、高度な耐傷性を有する化粧材を提供することが可能である。なお、耐傷性は主に化粧材最表面の強度に依存するため、最表面層の構成材料のみ、電離放射線硬化樹脂を積極的に用いれば良い。【００１０】
ここで、艶調整層が２層からなり、下側の艶調整層が化粧材全面を覆い、上側の艶調整層が化粧材の一部しか被覆していない場合には、下側の艶調整層も表面に露出することになるため、高度な耐傷性を有する化粧材とするためには、両方の艶調整層の透明樹脂に電離放射線硬化樹脂を用いることが必須となる。しかしながら、電離放射線硬化樹脂は電離放射線が照射されなければ硬化しないため、一般的に化粧材の製造に用いられる各種印刷機によって加工した場合、未硬化の下側の艶調整層上に、上側の艶調整層を積層することになるため、下側の艶調整層が溶解したり削られたりする等の不具合が発生してしまう。
【発明の概要】
【発明が解決しようとする課題】
【００１１】
本発明は、上記課題を解決するために、艶調整層の積層時に生じる不具合を抑制しつつ、高度な耐傷性を有する化粧材を提供することを目的とする。
【課題を解決するための手段】
【００１２】
本発明の発明者等は、鋭意検討の結果、基材側の艶調整層の樹脂成分として、ウレタン系熱硬化樹脂と電離放射線硬化樹脂とを組み合わせてなるデュアル硬化方式の樹脂成分を採用し、ウレタン系熱硬化樹脂の添加量を最適な範囲とすることで、艶調整層の積層時に生じる不具合を抑制しつつ、高度な耐傷性を有する化粧材を提供できることを見出した。
上記課題を達成するべく、本発明の一態様は、基材上に設けられた第１の艶調整層と、第１の艶調整層上に部分的に設けられ、第１の艶調整層の艶と異なる艶を有する第２の艶調整層とを備え、第１の艶調整層を構成する樹脂成分は、ポリオールとイソシアネートとを有するウレタン系熱硬化樹脂と、アクリル基またはメタクリル基を有する電離放射線硬化樹脂との混合物であり、電離放射線硬化樹脂１００質量部に対して、ウレタン系熱硬化樹脂を３質量部以上１００質量部以下の範囲内で含む化粧材であることを要旨とする。
【発明の効果】
【００１３】
本発明によれば、第１の艶調整層の樹脂成分をウレタン系熱硬化樹脂と電離放射線硬化樹脂の混合物として、ウレタン系熱硬化樹脂の添加量を最適な範囲とすることで、第１の艶調整層の積層時の不具合を抑制しつつ、高度な耐傷性を有する化粧材を提供できる。
【図面の簡単な説明】
【００１４】
【図１】実施形態の化粧材を示す断面図である。
【図２】変形例の化粧材を示す断面図である。
【発明を実施するための形態】
【００１５】
本発明の実施形態に係る化粧材１について、図面を参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状および構造等を下記のものに特定するものでない。本発明の技術的思想は、特許請求の範囲に記載された請求項が規定する技術的範囲内において、種々の変更を加えることができる。
【００１６】
（構成）
図１に示すように、実施形態に係る化粧材１は、基材２上に設けられた第１の艶調整層５と、第１の艶調整層５上に部分的に設けられ、第１の艶調整層５の艶と異なる艶を有する第２の艶調整層６とを備えている。そして、これら第１、第２の艶調整層５、６のうち、第１の艶調整層５に用いる透明樹脂が、各種ポリオールとイソシアネートから成る２液のウレタン系熱硬化樹脂と、アクリル基またはメタクリル基を有する電離放射線硬化樹脂との混合物であり、熱硬化樹脂の混合割合が電離放射線硬化樹脂１００質量部に対して、３質量部以上１００質量部以下の範囲内であることが重要である。これにより、積層時の不具合を抑制しつつ、高度な耐傷性を発現可能な化粧材１を提供することができる。
なお、基材２と第１の艶調整層５との間には、後述するように下地ベタインキ層３、柄インキ層４および透明樹脂層（不図示）等、他の層を配置する構成としてもよい。
【００１７】
（基材）
基材２は、化粧材１の原紙として用いられるものであれば、特に限定されるものではない。例えば、薄葉紙、樹脂混抄紙、チタン紙、樹脂含浸紙、難燃紙、無機質紙等の紙類、天然繊維または合成繊維からなる織布もしくは不織布、ホモまたはランダムポリプロピレン樹脂、ポリエチレン樹脂等のポリオレフィン樹脂、共重合ポリエステル樹脂、アモルファス状態の結晶性ポリエステル樹脂、ポリエチレンナフタレート樹脂、ポリブチレン樹脂、アクリル系樹脂、ポリアミド樹脂、ポリカーボネート樹脂、ポリ塩化ビニル樹脂、ポリ塩化ビニリデン樹脂、フッ素系樹脂等の合成樹脂系基材、木材単板、突板、合板、集成材、パーティクルボード、中密度繊維板等の木質系基材、石膏板、セメント板、珪酸カルシウム板、陶磁器板等の無機系基材、鉄、銅、アルミニウム、ステンレス等の金属系基材、またはこれらの複合材、積層体等、従来公知の材料を用いることができる。また、基材２の形状としては、フィルム状、シート状、板状、異型成型体等を用いることができる。
【００１８】
（下地ベタインキ層）
下地ベタインキ層３は、基材２と柄インキ層４との間に設けられ、求められる意匠に応じて、基材２の第１の艶調整層５側の面の全面を被覆する層である。また、下地ベタインキ層３は、隠蔽性等、必要に応じて２層以上の多層としてもよい。さらに、柄インキ層４は、求められる意匠を表現するために必要な分版の数だけ積層して形成してもよい。このように、下地ベタインキ層３は、柄インキ層４との組合せによって求められる意匠、つまり、表現したい意匠に応じて様々な組み合わせとなるが、特に限定されるものではない。
【００１９】
下地ベタインキ層３の構成材料は、特に限定されるものではない。例えば、マトリックスと、染料、顔料等の着色剤とを溶剤中に溶解、分散してなる印刷インキやコーティング剤を用いることができる。マトリックスとしては、例えば、油性の硝化綿樹脂、２液ウレタン樹脂、アクリル系樹脂、スチレン系樹脂、ポリエステル系樹脂、ウレタン系樹脂、ポリビニル系樹脂、アルキド樹脂、エポキシ系樹脂、メラミン系樹脂、フッ素系樹脂、シリコーン系樹脂、ゴム系樹脂等の各種合成樹脂類、またはこれらの混合物、共重合体等を用いることができる。また、着色剤としては、例えば、カーボンブラック、チタン白、亜鉛華、弁柄、黄鉛、紺青、カドミウムレッド等の無機顔料や、アゾ顔料、レーキ顔料、アントラキノン顔料、フタロシアニン顔料、イソインドリノン顔料、ジオキサジン顔料等の有機顔料、またはこれらの混合物を用いることができる。また、溶剤としては、例えば、トルエン、キシレン、酢酸エチル、酢酸ブチル、メチルアルコール、エチルアルコール、イソプロピルアルコール、アセトン、メチルエチルケトン、メチルイソブチルケトン、シクロヘキサノン、水等またはこれらの混合物等を用いることができる。
【００２０】
また、下地ベタインキ層３には、各種機能を付与するために、体質顔料、可塑剤、分散剤、界面活性剤、粘着付与剤、接着助剤、乾燥剤、硬化剤、硬化促進剤および硬化遅延剤等の機能性添加剤を添加してもよい。
下地ベタインキ層３、並びに後述する柄インキ層４および第１、第２の艶調整層５、６の各層は、グラビア印刷法、オフセット印刷法、スクリーン印刷法、静電印刷法、インクジェット印刷法等の各種印刷方法によって形成することができる。また、下地ベタインキ層３および第１の艶調整層５は、基材２の第１の艶調整層５側の面の全面を被覆しているため、ロールコート法、ナイフコート法、マイクログラビアコート法、ダイコート法等の各種コーティング方法によっても形成できる。これらの印刷方法、コーティング方法は、形成する層によって別々に選択してもよいし、同じ方法を選択して一括加工してもよい。
【００２１】
（柄インキ層）
柄インキ層４は、基材２と第１の艶調整層５の間に設けられ、化粧材１に柄模様を付加するための層である。柄模様としては、木目模様、石目模様、砂目模様、タイル貼模様、煉瓦積模様、布目模様、皮絞模様、幾何学図形等を用いることができる。柄インキ層４の形成箇所は、第２の艶調整層６の直下の部分のみとなっている。すなわち、第２の艶調整層６が、柄インキ層４と重なる部分にのみ形成された構成となっている。また、柄インキ層４の柄模様は、第２の艶調整層６の艶と同調している。これにより、柄インキ層４による意匠性に、第２の艶調整層６による意匠性を付加することができる。それゆえ、天然木や天然石に近い高級感のある意匠表現を有した化粧材１を形成することができる。
【００２２】
なお、本実施形態では、第２の艶調整層６が柄インキ層４と重なる部分にのみ形成されている例、つまり、柄インキ層４の直上の部分にのみ形成されている例を示したが、他の構成を採用することもできる。例えば、柄インキ層４と重なる部分であればよく、柄インキ層４の直上の部分に加え、直上以外の部分の一部にも形成する構成としてもよい。つまり、第２の艶調整層６は、柄インキ層４と少なくとも一部が重なるように形成されていてもよい。また、第２の艶調整層６は、柄インキ層４の直上部分と、柄インキ層４の直上以外の部分の一部とに一体的に形成されていてもよい。
柄インキ層４の構成材料は、特に限定されるものではない。例えば、下地ベタインキ層３と同様に、マトリックスと、染料、顔料等の着色剤とを溶剤中に溶解、分散してなる印刷インキやコーティング剤を用いることができる。また、柄インキ層４には、各種機能を付与するために、体質顔料、可塑剤、分散剤、界面活性剤、粘着付与剤、接着助剤、乾燥剤、硬化剤、硬化促進剤、および硬化遅延剤等の機能性添加剤を添加してもよい。
【００２３】
（第１、第２の艶調整層）
第１の艶調整層５は、下地ベタインキ層３および柄インキ層４の第１の艶調整層５側の面に設けられ、化粧材１表面の艶状態を調整するための層である。第１の艶調整層５の形成箇所は、下地ベタインキ層３および柄インキ層４の第１の艶調整層５側の面の全面となっており、基材２の第１の艶調整層５側の面の全面を被覆している。また、第２の艶調整層６は、第１の艶調整層５の第２の艶調整層６側の面に設けられ、第１の艶調整層５の艶と異なる艶を有し、化粧材１表面の艶状態を調整するための層である。第２の艶調整層６の形成箇所は、第１の艶調整層５の第２の艶調整層６側の面の一部となっている。そして、これら第１、第２の艶調整層５、６の艶の差により凹凸形状が表現可能となっている。
【００２４】
また、第１、第２の艶調整層５、６のうち、相対的に艶の低い艶調整層には、艶消し剤が添加されている。艶消し剤の添加量は、樹脂組成物１００質量部に対して５質量部以上４０質量部以下が好ましい。さらに好ましくは、１０質量部以上３０質量部以下とする。５質量部未満である場合には、艶消し効果が不足するため、相対的に艶の高い艶調整層との艶の差が小さくなり、凹凸感が不足してしまう。また、４０質量部より大きい場合には、艶消し剤に対して樹脂組成物が相対的に不足するため、艶消し剤の脱落や、脱落による耐傷性の低下を招いてしまい、化粧材１に求められる耐久性が大きく損なわれてしまう。
なお、相対的に艶の高い艶調整層においても、任意の艶消し剤を添加することが可能である。これらは最終的な凹凸感や意匠性に応じて適宜調整されるべきものである。また、第１、第２の艶調整層５、６に用いられる艶消し剤および樹脂組成物は、同じでも異なっていてもよい。これらは凹凸感および各種要求特性から自由に選択することができる。
【００２５】
艶消し剤としては、市販されている公知の艶消し剤等を用いることができる。例えば、シリカ、ガラス、アルミナ、炭酸カルシウム、硫酸バリウム、アクリル等の無機材料からなる微粒子が挙げられる。第１、第２の艶調整層５、６は、透明性が高いことが要求されるため、なかでも、透明性の高いシリカ、ガラス、アクリル等の微粒子を用いることが望ましい。特に、シリカ微粒子のなかでも、中実の真球状粒子ではなく、微細な１次粒子が２次凝集してなる嵩密度の低い艶消し剤は添加量に対する艶消し効果が高い。それゆえ、このような艶消し剤を用いることで、より艶の低い艶調整層を形成できる。これにより、第１の艶調整層５と第２の艶調整層６の艶の差を大きくすることができ、得られる凹凸感を大きくすることができる。これにより、より深みのある優れた意匠表現が可能となる。
【００２６】
艶消し剤の粒径は、任意の数値を選択することができるが、公知の艶消し剤を使用する場合には、２μｍ以上１５μｍ以下とすることが好ましい。さらに好ましくは、４μｍ以上１２μｍ以下とする。粒径が２μｍ未満である場合には、艶消し効果が低いため、艶の差による凹凸感が十分に得られない。また、粒径が１５μｍより大きい場合には、光の散乱が大きくなり過ぎてしまい、第１、第２の艶調整層５、６の白濁を招いたり、目視での粒子感が大きくなったりするため、艶の差による凹凸感が逆に損なわれてしまう。
【００２７】
また、第１の艶調整層５を構成する樹脂部分（樹脂組成物）としては、各種ポリオールとイソシアネートとを有する２液のウレタン系熱硬化樹脂と、アクリル基またはメタクリル基を有する電離放射線硬化樹脂との混合物を用いることが重要である。ポリオールとしては、アクリルポリオール、ポリカーボネートポリオール、ポリエステルポリオール等を用いることができる。また、イソシアネートとしては、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、メチルヘキサンジイソシアネート（ＨＴＤＩ）、ビス（イソシアネートメチル）シクロヘキサン（ＨＸＤＩ）、トリメチルヘキサメチレンジイソシアネート（ＴＭＤＩ）等の誘導体であるアダクト体、ビュレット体およびイソシアヌレート体等の硬化剤を用いることができる。
【００２８】
また、アクリル基またはメタクリル基を有する電離放射線硬化樹脂としては、数平均分子量３００以上５０００以下で、官能基数もしくは平均官能基数４以上１５以下の多官能（メタ）アクリレートモノマーまたはオリゴマーを用いることが好ましい。この範囲とすることで、艶調整層中の樹脂成分の架橋度を十分に高めることができるため、高い耐傷性を発揮することができる。また、数平均分子量３００以上１５００以下、官能基数もしくは平均官能基数４以上８以下の多官能（メタ）アクリレートモノマーを用いることがさらに好ましい。この範囲とすることで、電離放射線硬化樹脂自体の粘度を低くすることができるため、艶調整層形成用インキを調製する際も、同粘度での固形分濃度を上げることができ、インキ自体の安定性向上や、塗布状態を向上させることができる。また、多官能（メタ）アクリレートモノマーとしては、ペンタエリスリトールテトラ（メタ）アクリレート（ＰＥＴ４Ａ）、およびその変性体、ジトリメチロールプロパンテトラ（メタ）アクリレートおよびその変性体、ジペンタエリスリトールペンタ（メタ）アクリレート（ＤＰＰＡ）およびその変性体、ジペンタエリスリトールヘキサ（メタ）アクリレート（ＤＰＨＡ）およびその変性体が挙げられる。
上記の電離放射線硬化樹脂の数平均分子量を測定する方法は特に限定されないが、ゲル浸透クロマトグラフィー（ＧＰＣ）を用いることが好ましい。そのＧＰＣの測定装置については特に限定されるものではないが、ＧＰＣカラムの充填材はポリスチレンゲルが好ましく、溶離液としてはテトラヒドロフラン（ＴＨＦ）を用いることが好ましい。また、ＧＰＣの標準物質にはポリスチレンポリマーを用いればよい。なお、上記の多官能（メタ）アクリレートモノマーについては、単体で構成されているため、その構造が既知であれば、数平均分子量は、構造式から算出される値を用いてもよい。
【００２９】
また、本発明の効果を発揮するため、第１の艶調整層５を構成する樹脂成分（樹脂組成物）は、電離放射線硬化樹脂１００質量部に対して、ウレタン系熱硬化樹脂が３質量部以上１００質量部以下含まれていることが重要である。さらに、１０質量部以上５０質量部以下にすることが好ましい。３質量部未満の場合には、ウレタン系熱硬化樹脂の割合が少なすぎるため、第２の艶調整層６の積層時に第１の艶調整層５が溶解したり削られたりする等の不具合が発生しやすくなる。１００質量部を超える場合には、ウレタン系熱硬化樹脂の割合が多すぎるため、樹脂組成物の架橋度が低下し、第１の艶調整層５の耐傷性が著しく低下する。そして、電離放射線硬化樹脂１００質量部に対して、ウレタン系熱硬化樹脂を３質量部以上１００質量部以下とすることで、第１の艶調整層５の樹脂成分を塗布後乾燥することにより、樹脂成分を構成するウレタン系熱硬化樹脂を硬化させることができ、第２の艶調整層６の積層時に第１の艶調整層５が溶解したり削られたりする等の不具合を抑制できる。また、化粧材１の作製後に電離放射線を照射することにより、樹脂成分を構成する電離放射線硬化樹脂を硬化させることができ、第１の艶調整層５の耐傷性を向上することができる。さらに、電離放射線硬化樹脂１００質量部に対して、ウレタン系熱硬化樹脂を１０質量部以上５０質量部以下とすることで、第２の艶調整層６の積層時における不具合の解消と、第１の艶調整層５の耐傷性とを高度に両立することができる。
【００３０】
また、第２の艶調整層６を構成する樹脂部分（樹脂組成物）としては、アクリル基またはメタクリル基を有する電離放射線硬化樹脂を含む樹脂を用いることが重要である。さらに、加工性の向上（割れ防止）の要求がある場合には、第２の艶調整層６を構成する樹脂部分（樹脂組成物）として、各種ポリオールとイソシアネートとを有する２液のウレタン系熱硬化樹脂と、アクリル基またはメタクリル基を有する電離放射線硬化樹脂との混合物を用いることができる。この場合、第２の艶調整層６を構成する樹脂成分（樹脂組成物）は、電離放射線硬化樹脂１００質量部に対して、ウレタン系熱硬化樹脂が２５質量部以下であることが重要である。２５質量部を超える場合には、ウレタン系熱硬化樹脂の割合が多すぎるため、樹脂組成物の架橋度が低下し、第２の艶調整層６の耐傷性が著しく低下する。ウレタン系熱硬化樹脂の下限値は３質量部である。３質量部未満の場合、耐傷性の点では実用上問題はないが、加工性（割れ防止）が要求される化粧材１とする場合は、その要求特性を満足することができない。
【００３１】
また、第２の艶調整層６のウレタン系熱硬化樹脂を２５質量部以下とすることで、化粧材１の作製後に電離放射線を照射することにより、樹脂成分を構成する電離放射線硬化樹脂を十分に硬化させることができ、第２の艶調整層６の耐傷性を向上することができる。
また、第１、第２の艶調整層５、６の層厚は、任意の数値を選択できるが、前述の通り、艶消し剤の粒径は２μｍ以上１５μｍ以下が好ましいため、１μｍ以上１５μｍ以下とすることが好ましい。また、第１、第２の艶調整層５、６は、化粧材１の最表面となる層のため、化粧材１として必要な耐摩耗性、耐擦傷性、耐溶剤性、耐汚染性等の表面物性が求められる。なかでも、耐摩耗性や耐擦傷性は層厚による影響があり、層厚が厚い方が有利となる。したがって、第１、第２の艶調整層５、６のさらに好ましい層厚は２μｍ以上１２μｍ以下となる。１μｍ未満の場合には、耐摩耗性および耐擦傷性が大幅に悪くなるため、化粧材１としての用途が限られる。また、１５μｍより大きい場合には、第１、第２の艶調整層５、６自体の可撓性が悪くなるため、化粧材１としての加工性が悪化する。
【００３２】
第１、第２の艶調整層５、６の層厚の調整方法としては、例えば、前述の印刷方法およびコーティング方法において塗布量を調整する方法を用いることができる。塗布量は、各種印刷方法およびコーティング方法において、基材２に第１、第２の艶調整層５、６を形成したものと、形成しないものとを作製し、それらの質量差から算出することができる。
また、第１、第２の艶調整層５、６には、各種機能を付与するために、抗菌剤、防カビ剤等の機能性添加剤を添加してもよい。また、必要に応じて紫外線吸収剤、光安定化剤を添加してもよい。紫外線吸収剤としては、ベンゾトリアゾール系、ベンゾエート系、ベンゾフェノン系、トリアジン系を用いることができる。また、光安定化剤としては、ヒンダードアミン系を用いることができる。さらに、汚染防止性能やセロテープ（登録商標）離型性が求められる場合には、シリコーン骨格を持つ離型剤を添加することができる。この場合、離型剤の種類は特に限定されないが、樹脂組成物に対して反応性を有する末端官能基を持つシリコーン離型剤を用いることで、汚染防止性能やセロテープ離型性の耐久性を向上できる。
【００３３】
（透明樹脂層）
また、特に、化粧材１の特性として、耐摩耗性が要求される場合には、柄インキ層４と第１の艶調整層５の間に透明樹脂層（不図示）を設けることができる。透明樹脂層としては、例えば、オレフィン系樹脂を主成分とした樹脂組成物を用いることが好ましい。オレフィン系樹脂としては、ポリプロピレン、ポリエチレン、ポリブテン等の他に、αオレフィン（例えば、プロピレン、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセン等）を単独重合あるいは２種類以上共重合させたものや、エチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体等のように、エチレンまたはαオレフィンとそれ以外のモノマーとを共重合させたものを用いることができる。特に、表面強度の更なる向上を図る場合には、高結晶性のポリプロピレンを用いることが好ましい。
【００３４】
また、透明樹脂層には、熱安定剤、紫外線吸収剤、光安定化剤、ブロッキング防止剤、触媒捕捉剤および着色剤等の添加剤を添加してもよい。これらの添加剤は、公知のものから適宜選択して使用することができる。透明樹脂層は、熱圧を応用した方法、押出ラミネート方法、ドライラミネート方法等の各種積層方法によって形成することができる。
【００３５】
（作用その他）
（１）以上のように、本実施形態の化粧材１では、第１の艶調整層５を構成する樹脂成分を、ポリオールとイソシアネートとを有するウレタン系熱硬化樹脂と、アクリル基またはメタクリル基を有する電離放射線硬化樹脂との混合物とし、第１の艶調整層５を構成する樹脂成分が、電離放射線硬化樹脂１００質量部に対してウレタン系熱硬化樹脂を３質量部以上１００質量部以下含むようにした。それゆえ、第１の艶調整層５の樹脂成分がウレタン系熱硬化樹脂と電離放射線硬化樹脂とを組合せてなるデュアル硬化方式の樹脂成分となり、ウレタン系熱硬化樹脂の添加量を最適な範囲とすることで、第２の艶調整層６の積層時に最低限の硬化状態を達成しつつ、化粧材１作製後に電離放射線硬化樹脂特有の高架橋を達成でき、高度な耐傷性を得ることができる。これにより、第２の艶調整層６の積層時に生じる不具合を抑制しつつ、高度な耐傷性を有する化粧材１を提供することができる。
【００３６】
（２）また、本実施形態の化粧材１では、第２の艶調整層６を構成する樹脂成分を、ポリオールとイソシアネートとを有するウレタン系熱硬化樹脂と、アクリル基またはメタクリル基を有する電離放射線硬化樹脂との混合物とし、第２の艶調整層６を構成する樹脂成分が、電離放射線硬化樹脂１００質量部に対してウレタン系熱硬化樹脂を２５質量部以下含むようにしたため、ウレタン系熱硬化樹脂の添加量を最適な範囲とすることで、より優れた耐傷性を有しつつ、加工性に関する要求品質をも満足する化粧材１を提供できる。
【００３７】
（３）また、本実施形態の化粧材１では、アクリル基またはメタクリル基を有する電離放射線硬化樹脂の数平均分子量を、３００以上５０００以下とした。それゆえ、艶調整層中の樹脂成分の架橋度を十分に高めて、高度な耐傷性を有する化粧材１を提供できる。
（４）また、本実施形態の化粧材１では、アクリル基またはメタクリル基を有する電離放射線硬化樹脂の数平均分子量を３００以上１５００以下とした。それゆえ、電離放射線硬化樹脂の粘度を低下でき、艶調整層形成用インキを調製する際も、同粘度での固形分濃度を向上できるため、インキ自体の安定性や、塗布状態を向上することができる。
【００３８】
（５）また、本実施形態の化粧材１では、柄インキ層４の柄模様と第２の艶調整層６の艶とが同調している。そのため、柄インキ層４による意匠性に、第２の艶調整層６による意匠性を付加でき、天然木等に近い高級感のある意匠表現を有した化粧材１を形成できる。（６）さらに、本実施形態の化粧材１では、艶消し効果の高い無機材料からなる艶消し剤を用いている。それゆえ、艶調整層の艶を大きく下げることができる。それゆえ、第１の艶調整層５の艶と第２の艶調整層６の艶との差を大きくすることができ、得られる凹凸感を大きくすることができる。これにより、より深みのある優れた意匠表現が可能となる。
【００３９】
（変形例）
（１）なお、本実施形態では、第２の艶調整層６が柄インキ層４と重なる部分に形成され、柄インキ層４の柄模様と第２の艶調整層６の艶とが同調している例を示したが、他の構成を採用することもできる。例えば、図２に示すように、第２の艶調整層６が柄インキ層４の直上以外の部分に形成され、柄インキ層４の柄模様と第１の艶調整層５の艶とが同調していてもよい。これにより、柄インキ層４の柄模様に、露出している第１の艶調整層５の艶が付与され、柄インキ層４による意匠性に第１の艶調整層５による意匠性を付加できる。それゆえ、天然木等に近い高級感のある意匠表現を有した化粧材１を形成できる。また、第２の艶調整層６は、柄インキ層４の直上以外の部分と、柄インキ層４の直上部分の一部とに一体的に形成されていてもよい。この形態であっても、柄インキ層４の柄模様に、露出している第１の艶調整層５の艶が付与され、柄インキ層４による意匠性に第１の艶調整層５による意匠性を付加できる。
【００４０】
（２）また、第２の艶調整層６を構成する樹脂成分を、ポリオールとイソシアネートとを有するウレタン系熱硬化樹脂と、アクリル基またはメタクリル基を有する電離放射線硬化樹脂との混合物とする例を示したが、他の構成を採用してもよい。例えば、第２の艶調整層６を構成する樹脂成分は、アクリル基またはメタクリル基を有する電離放射線硬化樹脂のみとしてもよい。これにより、第２の艶調整層６の耐傷性を向上することができる。
【実施例】
【００４１】
以下に、本実施形態の化粧材１の具体的な実施例について説明する。
（実施例１）
実施例１では、坪量５０ｇ／ｍ２の含浸紙（ＧＦＲ−５０６：興人（株）製）を基材２として用いた。そして、基材２の一方の面に、油性硝化綿樹脂系グラビア印刷インキ（ＰＣＮＴ（ＰＣＲＮＴ）各色：東洋インキ(株)製）を使用して、下地ベタインキ層３と、柄インキ層４とをこの順に形成した。柄インキ層４の柄模様は、木目柄とした。
続いて、柄インキ層４を形成した基材２上に、第１の艶調整層５用のインキを基材２の一方の面の全面を被覆するように塗布（塗工）して、第１の艶調整層５を形成した。インキは、電離放射線硬化樹脂（ジペンタエリスリトールヘキサアクリレート）１００質量部に対して、アクリルポリオール（６ＫＷ−７００：大成ファインケミカル(株)製）２．４質量部とポリイソシアネート（ＵＲ１９０Ｂ硬化剤：東洋インキ(株)製）０．６質量部とを有する２液のウレタン系熱硬化樹脂（合計３質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。インキの塗布量は５ｇ／ｍ２とした。【００４２】
続いて、第１の艶調整層５を構成する樹脂成分（電離放射線硬化樹脂）に電離放射線を照射することなく、第１の艶調整層５上の、柄インキ層４の直上の部分に第２の艶調整層６用のインキを塗布（塗工）することで、第２の艶調整層６を形成した。インキは、電離放射線硬化樹脂（ジペンタエリスリトールヘキサアクリレート）１００質量部に対して、シリカ系艶消し剤（ミズカシルＰ−８０３：水澤化学工業(株)製）５質量部、紫外線ラジカル開始剤（ＩＲＧＡＣＵＲＥ １８４：ＢＡＳＦ製）５質量部から構成した。そして、このような手順で得られた化粧材１に対し、電離放射線を照射して、第１、第２の艶調整層５、６の電離放射線硬化樹脂の架橋硬化を行い、さらに、加熱養生を行った。【００４３】
（実施例２）
実施例２では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８質量部とポリイソシアネート（ＵＲ１９０Ｂ硬化剤：東洋インキ(株)製）２質量部とを有する２液のウレタン系熱硬化樹脂（合計１０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００４４】
（実施例３）
実施例３では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）１６質量部とポリイソシアネート（ＵＲ１９０Ｂ硬化剤：東洋インキ(株)製）４質量部とを有する２液のウレタン系熱硬化樹脂（合計２０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００４５】
（実施例４）
実施例４では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）４０質量部とポリイソシアネート（ＵＲ１９０Ｂ硬化剤：東洋インキ(株)製）１０質量部とを有する２液のウレタン系熱硬化樹脂（合計５０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００４６】
（実施例５）
実施例５では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８０質量部とポリイソシアネート（ＵＲ１９０Ｂ硬化剤：東洋インキ(株)製）２０質量部とを有する２液のウレタン系熱硬化樹脂（合計１００質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００４７】
（実施例６）
実施例６では、第２の艶調整層６用のインキとして、電離放射線硬化樹脂（ジペンタエリスリトールヘキサアクリレート）１００質量部に対して、アクリルポリオール（６ＫＷ−７００：大成ファインケミカル(株)製）２０質量部とポリイソシアネート（ＵＲ１９０Ｂ硬化剤：東洋インキ(株)製）５質量部とを有する２液のウレタン系熱硬化樹脂（合計２５質量部）、シリカ系艶消し剤（ミズカシルＰ−８０３：水澤化学工業(株)製）５質量部、紫外線ラジカル開始剤（ＩＲＧＡＣＵＲＥ １８４：ＢＡＳＦ製）５質量部から構成した。それ以外は実施例１と同様の構成とした。【００４８】
（実施例７）
実施例７では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８質量部とポリイソシアネート（ＵＲ１９０Ｂ硬化剤：東洋インキ(株)製）２質量部とを有する２液のウレタン系熱硬化樹脂（合計１０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例６と同様の構成とした。【００４９】
（実施例８）
実施例８では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）４０質量部とポリイソシアネート（ＵＲ１９０Ｂ硬化剤：東洋インキ(株)製）１０質量部とを有する２液のウレタン系熱硬化樹脂（合計５０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例６と同様の構成とした。【００５０】
（実施例９）
実施例９では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８０質量部とポリイソシアネート（ＵＲ１９０Ｂ硬化剤：東洋インキ(株)製）２０質量部とを有する２液のウレタン系熱硬化樹脂（合計１００質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例６と同様の構成とした。【００５１】
（実施例１０）
実施例１０では、第２の艶調整層６用のインキとして、電離放射線硬化樹脂（ジペンタエリスリトールヘキサアクリレート）１００質量部に対して、アクリルポリオール（６ＫＷ−７００：大成ファインケミカル(株)製）２．４質量部とポリイソシアネート（ＵＲ１９０Ｂ硬化剤：東洋インキ(株)製）０．６質量部とを有する２液のウレタン系熱硬化樹脂（合計３質量部）、シリカ系艶消し剤（ミズカシルＰ−８０３：水澤化学工業(株)製）５質量部、紫外線ラジカル開始剤（ＩＲＧＡＣＵＲＥ １８４：ＢＡＳＦ製）５質量部から構成した。それ以外は実施例１と同様の構成とした。【００５２】
（実施例１１）
実施例１１では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８質量部とポリイソシアネート（ＵＲ１９０Ｂ硬化剤：東洋インキ(株)製）２質量部とを有する２液のウレタン系熱硬化樹脂（合計１０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１０と同様の構成とした。【００５３】
（実施例１２）
実施例１２では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）４０質量部とポリイソシアネート（ＵＲ１９０Ｂ硬化剤：東洋インキ(株)製）１０質量部とを有する２液のウレタン系熱硬化樹脂（合計５０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１０と同様の構成とした。【００５４】
（実施例１３）
実施例１３では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）８０質量部とポリイソシアネート（ＵＲ１９０Ｂ硬化剤：東洋インキ(株)製）２０質量部とを有する２液のウレタン系熱硬化樹脂（合計１００質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１０と同様の構成とした。【００５５】
（実施例１４）
実施例１４では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）４０質量部とポリイソシアネート（ＵＲ１９０Ｂ硬化剤：東洋インキ(株)製）１０質量部とを有する２液のウレタン系熱硬化樹脂（合計５０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。また、第２の艶調整層６用のインキとして、電離放射線硬化樹脂（ジペンタエリスリトールヘキサアクリレート）１００質量部に対して、アクリルポリオール（６ＫＷ−７００：大成ファインケミカル(株)製）２４質量部とポリイソシアネート（ＵＲ１９０Ｂ硬化剤：東洋インキ(株)製）６質量部とを有する２液のウレタン系熱硬化樹脂（合計３０質量部）、シリカ系艶消し剤（ミズカシルＰ−８０３：水澤化学工業(株)製）５質量部、紫外線ラジカル開始剤（ＩＲＧＡＣＵＲＥ １８４：ＢＡＳＦ製）５質量部から構成した。それ以外は実施例１と同様の構成とした。【００５６】
（比較例１）
比較例１では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）０．８質量部とポリイソシアネート（ＵＲ１９０Ｂ硬化剤：東洋インキ(株)製）０．２質量部とを有する２液のウレタン系熱硬化樹脂（合計１質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００５７】
（比較例２）
比較例２では、第１の艶調整層５用のインキとして、電離放射線硬化樹脂（ジペンタエリスリトールヘキサアクリレート）１００質量部に対して、アクリルポリオール（６ＫＷ−７００：大成ファインケミカル(株)製）１２０質量部とポリイソシアネート（ＵＲ１９０Ｂ硬化剤：東洋インキ(株)製）３０質量部とを有する２液のウレタン系熱硬化樹脂（合計１５０質量部）、シリカ系艶消し剤（ミズカシルＰ−８０３：水澤化学工業(株)製）１０質量部、紫外線ラジカル開始剤（ＩＲＧＡＣＵＲＥ １８４：ＢＡＳＦ製）５質量部から構成した。それ以外は実施例１と同様の構成とした。【００５８】
（評価）
以上の実施例１〜１４、比較例１〜２について、第１、第２の艶調整層５、６の連続塗工時の不具合の発生状態と、耐傷性の評価を行った。
（連続塗工時の不具合）
第２の艶調整層６の積層時の状況および作製後の化粧材１の外観から、第２の艶調整層６の積層時の不具合の有無を目視観察によって評価した。そして、不具合がない無い場合を「○」、第１の艶調整層５に僅かに溶解や削れを確認でき、僅かに不具合がある場合を「△」、第１の艶調整層５に溶解や削れを確認でき、不具合がある場合を「×」とした。【００５９】
＜耐傷性＞
化粧材１に対して、スチールウール（＃００００）を用いて荷重５００［ｇ／ｃｍ２］、１０回往復の耐傷性試験を実施した後、化粧材１の表面の傷や光沢度変化の有無を目視観察によって評価した。そして、傷や光沢度変化が見られない場合を「○」、傷や光沢度変化が僅かに見える場合を「△」、大きな傷や光沢度変化が見える場合を「×」とした。
これらの評価結果を表１に示す。なお、各評価が「○」又は「△」であれば、各機能を十分に備えており、製品として十分に使用することができる。【００６０】
【表１】
2018117260.tif 000003
【００６１】
実施例１〜１４の化粧材１では、表１に示すように、連続塗工時の不具合と耐傷性との両方が「○」もしくは「△」となった。実施例１４の化粧材１の耐傷性が実施例８の化粧材１の耐傷性よりも低下した理由としては、第２の艶調整層６のウレタン系熱硬化樹脂の割合が２５質量部を超えており、ウレタン系熱硬化樹脂の割合が多くなり、樹脂組成物の架橋度が低下し、第２の艶調整層６の耐傷性が低下したためと考えられる。【００６２】
一方、比較例１の化粧材１では、耐傷性は「○」となったが、連続塗工時の不具合が「×」となった。連続塗工時の不具合が「×」となった理由としては、第１の艶調整層５のウレタン系熱硬化樹脂の割合が少なすぎるため、第２の艶調整層６の積層時に第１の艶調整層５が溶解したり削られたりする等の不具合が発生しやすくなったためと考えられる。また、比較例２では、連続塗工時の不具合は「○」となったが、耐傷性が「×」となった。耐傷性が「×」となった理由としては、ウレタン系熱硬化樹脂の割合が多すぎるため、樹脂組成物の架橋度が低下し、第１の艶調整層５の耐傷性が低下したためと考えられる。【００６３】
以上の結果から、第１の艶調整層５を構成する樹脂成分であるウレタン系熱硬化樹脂の添加量を最適な範囲とした実施例１〜１４の化粧材１は、第２の艶調整層６の積層時に発生する不具合を抑制しつつ優れた耐傷性を有する化粧材１となることが明らかとなった。
なお、本発明の化粧材１は、上記の実施形態および実施例に限定されるものではなく、発明の特徴を損なわない範囲において種々の変更が可能である。
【符号の説明】
【００６４】
１…化粧材、２…基材、３…下地ベタインキ層、４…柄インキ層、５…第１の艶調整層、６…第２の艶調整層
【図１】
2018117260.tif 000004
【図２】
2018117260.tif 000005
【国際調査報告】
2018117260.tif 000006
2018117260.tif 000007
2018117260.tif 000008
2018117260.tif 000009
2018117260.tif 000010